(57)【要約】  本発明は、積層造形プロセスにおいて使用するための光硬化性配合物（Ｆ）の生成のための方法に関する。この方法において、少なくとも１種のセラミック材料と、少なくとも１種の第１のアクリレートと、少なくとも１種の分散剤とを含むセラミック分散体（ＣＤ）を、少なくとも１種の第２のアクリレートと、少なくとも１種の光開始剤とを含む溶液（Ｓ）と混合して、光硬化性配合物（Ｆ）を得る。本発明は、さらに、本発明の方法により得ることができる光硬化性配合物（Ｆ）、および光硬化性配合物（Ｆ）を硬化させることによる積層造形プロセスにおける成形物の生成のための方法に関する。さらに、本発明は、積層造形プロセスにおいて光硬化性配合物（Ｆ）を使用する方法に関する。【特許請求の範囲】
【請求項１】
積層造形プロセスにおいて使用するための光硬化性配合物（Ｆ）の生成のための方法であって、
ａ）
成分（Ａ）少なくとも２μｍのＤ５０値を有する少なくとも１種のセラミック材料と、
成分（Ｂ１）少なくとも１種の第１のアクリレートと、
成分（Ｃ）少なくとも１種の分散剤と
を含むセラミック分散体（ＣＤ）を用意する工程と、
ｂ）
成分（Ｂ２）少なくとも１種の第２のアクリレートと、
成分（Ｄ）少なくとも１種の光開始剤と
を含む溶液（Ｓ）を用意する工程と、
ｃ）工程ａ）において用意された前記セラミック分散体（ＣＤ）および工程ｂ）において用意された前記溶液（Ｓ）を混合して、前記光硬化性配合物（Ｆ）を得る工程と
を含む方法。
【請求項２】
成分（Ａ）が、ＳｉＯ２、ＺｒＯ２、Ａｌ２Ｏ３、ＺｎＯ、Ｆｅ２Ｏ３、Ｆｅ３Ｏ４、Ｙ２Ｏ３、ＴｉＯ２、ＳｉＣ、Ｓｉ３Ｎ４、ＴｉＢおよびＡｌＮからなる群から選択される、請求項１に記載の方法。
【請求項３】
成分（Ｂ１）および成分（Ｂ２）が、互いに独立して、アクリレートおよびメタクリレートからなる群から選択される、請求項１または２に記載の方法。
【請求項４】
成分（Ｃ）が、エトキシル化脂肪アルコール、ポリオキシプロピレン／エチレンブロックコポリマー、エトキシル化ノニルフェノール、（ポリエチレングリコール）ｐ−オクチルフェニルエーテル、アルコキシル化ジアミン、ラウリル硫酸ナトリウムおよびカチオン性分散剤からなる群から選択される、請求項１から３のいずれか一項に記載の方法。
【請求項５】
成分（Ｄ）が、ベンゾフェノン、アルキルベンゾフェノン、ハロメチル化ベンゾフェノン、ミヒラーケトン、ベンゾイン、ベンゾインエーテル、ベンジルケタール、アセトフェノン誘導体、フェニルグリオキシル酸、アントラキノン、メチルアントラキノン、アシルホスフィンオキシドおよびビスアシルホスフィンオキシドからなる群から選択される、請求項１から４のいずれか一項に記載の方法。
【請求項６】
工程ａ）において用意される前記セラミック分散体（ＣＤ）が、成分（Ａ）、（Ｂ１）および（Ｃ）の体積パーセントの合計に対して、５７〜９０体積％の範囲内の成分（Ａ）、１０〜４２体積％の範囲内の成分（Ｂ１）、および０．１〜１５体積％の範囲内の成分（Ｃ）を含む、請求項１から５のいずれか一項に記載の方法。
【請求項７】
工程ｂ）において用意される前記溶液（Ｓ）が、成分（Ｂ２）および（Ｄ）の質量パーセントの合計に対して、７５〜９９．９質量％の範囲内の成分（Ｂ２）、および０．１〜２５質量％の範囲内の成分（Ｄ）を含む、請求項１から６のいずれか一項に記載の方法。
【請求項８】
成分（Ｂ１）および成分（Ｂ２）が、互いに独立して、１以上〜６の範囲内のＣ−Ｃ二重結合官能性を有する、請求項１から７のいずれか一項に記載の方法。
【請求項９】
工程ｂ）において用意される前記溶液（Ｓ）が、成分（Ｃ２）である少なくとも１種の分散剤をさらに含む、請求項１から８のいずれか一項に記載の方法。
【請求項１０】
工程ｃ）において、前記セラミック分散体（ＣＤ）および前記溶液（Ｓ）の質量パーセントの合計に対して、７５〜９９質量％の範囲内の前記セラミック分散体（ＣＤ）および１〜２５質量％の範囲内の前記溶液（Ｓ）を混合して、前記光硬化性配合物（Ｆ）を得る、請求項１から９のいずれか一項に記載の方法。
【請求項１１】
請求項１から１０のいずれか一項に記載の方法により得ることができる光硬化性配合物（Ｆ）。
【請求項１２】
積層造形プロセスにおける成形物の生成のための方法であって、
ｉ）請求項１１に記載の光硬化性配合物（Ｆ）を用意する工程と、
ｉｉ）工程ｉ）において用意された前記光硬化性配合物（Ｆ）の第１の部分の層を形成し、形成された前記層の少なくとも一部を、ＵＶ光源を使用して硬化させ、前記成形物を得る工程とを含む方法。
【請求項１３】
工程ｉｉ）が、
ｉｉ−１）工程ｉ）において用意された前記光硬化性配合物（Ｆ）の第１の部分の層を形成する工程と、
ｉｉ−２）工程ｉｉ−１）において形成された前記光硬化性配合物（Ｆ）の前記第１の部分の層の少なくとも一部を、ＵＶ光源を使用して硬化させ、硬化層を得る工程と、
ｉｉ−３）工程ｉ）において用意された前記光硬化性配合物（Ｆ）の第２の部分の第２の層を、工程ｉｉ−２）において得られた前記硬化層上に形成する工程と、
ｉｉ−４）工程ｉｉ−３）において形成された前記光硬化性配合物（Ｆ）の前記第２の部分の第２の層の少なくとも一部を、ＵＶ光源を使用して硬化させ、前記成形物を得る工程と
を含む、請求項１２に記載の方法。
【請求項１４】
工程ｉｉ−１）およびｉｉ−２）が、少なくとも１回反復される、請求項１３に記載の方法。
【請求項１５】
積層造形プロセスにおいて請求項１１に記載の光硬化性配合物（Ｆ）を使用する方法。
【発明の詳細な説明】
【技術分野】
【０００１】
本発明は、積層造形プロセスにおいて使用するための光硬化性配合物（Ｆ）の生成のための方法に関する。この方法において、少なくとも１種のセラミック材料と、少なくとも１種の第１のアクリレートと、少なくとも１種の分散剤とを含むセラミック分散体（ＣＤ）を、少なくとも１種の第２のアクリレートと、少なくとも１種の光開始剤とを含む溶液（Ｓ）と混合して、光硬化性配合物（Ｆ）を得る。本発明は、さらに、本発明の方法により得ることができる光硬化性配合物（Ｆ）、および光硬化性配合物（Ｆ）を硬化させることによる積層造形プロセスにおける成形物の生成のための方法に関する。さらに、本発明は、積層造形プロセスにおいて光硬化性配合物（Ｆ）を使用する方法に関する。
【背景技術】
【０００２】
ごく最近遭遇することが多い課題は、試作品および／または小規模シリーズの迅速な製造である。積層造形プロセスは、製作のための層ごとの積層プロセスであり、理想的には手作業での形成を経ることなく、既存の三次元コンピュータ支援設計データ（ＣＡＤ）を直接的かつ迅速に加工対象物に変えるように設計されている。
【０００３】
積層造形には異なるプロセスが知られており、これは光放射ベースのプロセスおよび光放射を使用しないプロセスに細分化され得る。
【０００４】
光放射ベースプロセスでは、好ましくはＵＶ発光レーザー、ＵＶ発光ダイオード（ＬＥＤ）、またはＵＶランプを用いて、ＵＶ照射スポットの高速走査によって、またはマイクロミラーアレイを使用した大面積ＵＶ光投影によって、硬化性液体組成物が層ごとに硬化される。硬化性液体組成物として、例えばモノマーまたはモノマー混合物が使用される。前記モノマーの重合は、ＵＶ放射を用いて誘起される。
【０００５】
他の積層造形プロセスは、例えば、フォトポリマージェットプロセス（ＰＰＪ）、選択的レーザー焼結プロセス（ＳＬＳ）、および熱溶解積層法（ＦＤＭ）としても知られる熱溶解フィラメント製作プロセス（ＦＦＦ）である。
【０００６】
欧州特許第２１５１２１４号は、歯科用セラミックのステレオリソグラフィー製造のための光硬化性スリップを開示している。このスリップは、５〜６５質量％の重合性結合剤、０．００１〜１質量％の光開始剤、ならびに３５〜９０質量％の表面改質セラミックおよび／またはガラスセラミック粒子を含む。セラミックまたはガラスセラミック粒子は、好ましくは、１０〜２００ナノメートルの範囲内の粒径を有する。スリップは、１種または複数種の分散剤および顔料をさらに含んでもよい。
【０００７】
欧州特許第２４０４５９０号も同様に、高強度セラミックのステレオリソグラフィー製造のための光硬化性セラミックスリップを開示している。このスリップは、１〜３０質量％の少なくとも１種の酸性モノマー、０〜５０質量％の少なくとも１種の非酸性ラジカル重合性モノマー、０．００１〜２質量％の光開始剤ならびに３０〜９０質量％のセラミックおよび／またはガラスセラミック粒子を含む。セラミックまたはガラスセラミック粒子の粒径は、好ましくは、１０〜２００ナノメートルの範囲内である。スリップは、分散剤および顔料をさらに含んでもよい。
【０００８】
米国特許出願公開第２０１０／０００３６１９号は、三次元物体の製作のためのシステムおよび方法を開示している。米国特許出願公開第２０１０／０００３６１９号による例示的ＵＶ硬化性樹脂は、７ミクロンの平均粒径を有する７６質量％のシリカ粉末、１９．１７質量％のＳＲ２３８モノマー、２．３４質量％のＳＲ４９４モノマー、１．５８質量％のＶａｒｉｑｕａｔ  Ｃ５５分散剤、および０．８６質量％のＩｒｇａｃｕｒｅ  ８１９を含む。
【０００９】
最新技術において説明されている配合物は、セラミック粉末が高充填されている。したがって、これらの配合物は、経時的にセラミック成分を沈殿させ、送達または印刷デバイス容器の底部に沈降物を形成する。この沈降層は、再分散させるのが非常に困難であることが多い。これによって、セラミック成分が沈殿した配合物を積層造形プロセスにおいて使用することはほぼ不可能となる。印刷された型を用いて行われるある特定の金属鋳造プロセスに必要とされるようにセラミック粒子が大きい（ミクロンサイズ）場合には、上記の沈殿は特に強力である。
【先行技術文献】
【特許文献】
【００１０】
【特許文献１】欧州特許第２１５１２１４号
【特許文献２】欧州特許第２４０４５９０号
【特許文献３】米国特許出願公開第２０１０／０００３６１９号
【発明の概要】
【発明が解決しようとする課題】
【００１１】
したがって、本発明の根本にある技術的問題は、従来技術の上述の欠点を有さない、または大幅に低減された程度でのみその欠点を有する、光硬化性配合物の製造のための改善された方法を提供することであった。さらに、方法は、単純、安全およびコスト効率的な様式で行われるべきである。
【課題を解決するための手段】
【００１２】
この目的は、積層造形プロセスにおいて使用するための光硬化性配合物（Ｆ）の生成のための方法であって、
ａ）
成分（Ａ）少なくとも２μｍのＤ５０値を有する少なくとも１種のセラミック材料と、
成分（Ｂ１）少なくとも１種の第１のアクリレートと、
成分（Ｃ）少なくとも１種の分散剤と
を含むセラミック分散体（ＣＤ）を用意する工程と、
ｂ）
成分（Ｂ２）少なくとも１種の第２のアクリレートと、
成分（Ｄ）少なくとも１種の光開始剤と
を含む溶液（Ｓ）を用意する工程と、
ｃ）
工程ａ）において用意されたセラミック分散体（ＣＤ）および工程ｂ）において用意された溶液（Ｓ）を混合して、光硬化性配合物（Ｆ）を得る工程と
を含む方法により達成される。
【００１３】
光硬化性配合物（Ｆ）は、好ましくは、ＵＶ光源への曝露により光硬化可能である。したがって、本発明の別の目的は、光硬化性配合物（Ｆ）がＵＶ光源への曝露により光硬化可能である、光硬化性配合物（Ｆ）の生成のための方法である。
【００１４】
セラミック分散体（ＣＤ）および溶液（Ｓ）は、工程ｃ）において、一般的な混合デバイスにより混合され得る。これにより、本発明の方法は、非常に単純、堅牢、およびコスト効率的となる。
【００１５】
さらに、驚くべきことに、セラミック材料は少なくとも２μｍのＤ５０値を有するが、セラミック分散体（ＣＤ）は長期間であっても崩れることがないことが判明した。
【００１６】
得られた光硬化性配合物（Ｆ）は、積層造形プロセスにおける使用のために十分低い粘度を有する。
【００１７】
さらに、本発明の方法により得られる光硬化性配合物（Ｆ）は、さらなる成分を添加する必要なく積層造形プロセスに直接使用することができ、また、プロセスの間、少なくとも１２時間は沈降に対して安定である。
【００１８】
積層造形プロセスにおいて光硬化性配合物（Ｆ）から得られた三次元部品は、高精度の部品である。さらに、未硬化の光硬化性配合物（Ｆ）は、積層造形プロセス中に得られた成形物から容易に除去され得る。さらに、積層造形技術により、光硬化性配合物（Ｆ）の得られた成形物は、機械的に安定であり、したがってそれらは容易にさらに加工することができ、例えば、容易に脱バインダーおよび焼結することができる。
【００１９】
セラミック分散体（ＣＤ）および溶液（Ｓ）は、送達中安定であり、少なくとも１２週間保存され得る。
【００２０】
セラミック分散体（ＣＤ）は、その粘度が比較的高い場合、例えばＢｒｏｏｋｆｉｅｌｄ  Ｖｉｓｃｏｍｅｔｅｒ（スピンドル６４、６ｒｐｍ）により２５℃の温度で測定して１５〜５０Ｐａｓの範囲内である場合、特に安定であることが判明している。
【図面の簡単な説明】
【００２１】
【図１】図１は、得られたセラミック分散体（ＣＤ）の１２週間にわたる粘度を示す。
【発明を実施するための形態】
【００２２】
本発明の方法を、以降でより詳細に説明する。
【００２３】
工程ａ）
工程ａ）において、セラミック分散体（ＣＤ）が用意される。このセラミック分散体（ＣＤ）は、成分（Ａ）として少なくとも２μｍのＤ５０値を有する少なくとも１種のセラミック材料と、成分（Ｂ１）として少なくとも１種の第１のアクリレートと、成分（Ｃ）として少なくとも１種の分散剤とを含む。
【００２４】
本発明の目的において、「少なくとも１種のセラミック材料」および「成分（Ａ）」という用語は同義であり、本発明全体を通して交換可能に使用される。
【００２５】
「少なくとも１種の第１のアクリレート」および「成分（Ｂ１）」という用語、ならびに「少なくとも１種の分散剤」および「成分（Ｃ）」という用語に対しても同じことが言える。本発明の目的において、「少なくとも１種の第１のアクリレート」および「成分（Ｂ１）」という用語は同義であり、本発明全体を通して交換可能に使用される。本発明の目的において、「少なくとも１種の分散剤」および「成分（Ｃ）」という用語もまた同義であり、本発明全体を通して交換可能に使用される。
【００２６】
成分（Ａ）、（Ｂ１）および（Ｃ）を、以下でより詳細に議論する。
【００２７】
セラミック分散体（ＣＤ）は、任意の比率で成分（Ａ）、（Ｂ１）および（Ｃ）を含み得る。好ましくは、本発明の方法の工程ａ）において用意されるセラミック分散体（ＣＤ）は、成分（Ａ）、（Ｂ１）および（Ｃ）の質量パーセントの合計に対して、好ましくはセラミック分散体（ＣＤ）の全質量に対して、７４．９〜９５質量％の範囲内の成分（Ａ）、０．１〜２５質量％の範囲内の成分（Ｂ１）、および０．１〜１５質量％の範囲内の成分（Ｃ）を含む。
【００２８】
特に好ましくは、工程ａ）において用意されるセラミック分散体（ＣＤ）は、成分（Ａ）、（Ｂ１）および（Ｃ）の質量パーセントの合計に対して、好ましくはセラミック分散体（ＣＤ）の全質量に対して、７８〜９２質量％の範囲内の成分（Ａ）、３〜２０質量％の範囲内の成分（Ｂ１）、および０．４〜１１質量％の範囲内の成分（Ｃ）を含む。
【００２９】
より好ましくは、工程ａ）において用意されるセラミック分散体（ＣＤ）は、成分（Ａ）、（Ｂ１）および（Ｃ）の質量パーセントの合計に対して、好ましくはセラミック分散体（ＣＤ）の全質量に対して、８１〜８９質量％の範囲内の成分（Ａ）、６〜１５質量％の範囲内の成分（Ｂ１）、および０．７〜７質量％の範囲内の成分（Ｃ）を含む。
【００３０】
好ましい実施形態において、本発明の方法の工程ａ）において用意されるセラミック分散体（ＣＤ）は、好ましくは、成分（Ａ）、（Ｂ１）および（Ｃ）の体積パーセントの合計に対して、好ましくはセラミック分散体（ＣＤ）の全体積に対して、５７〜９０体積％の範囲内の成分（Ａ）、１０〜４２体積％の範囲内の成分（Ｂ１）、および０．１〜１５体積％の範囲内の成分（Ｃ）を含む。
【００３１】
特に好ましくは、工程ａ）において用意されるセラミック分散体（ＣＤ）は、成分（Ａ）、（Ｂ１）および（Ｃ）の体積パーセントの合計に対して、好ましくはセラミック分散体（ＣＤ）の全体積に対して、６２．１〜８４．１体積％の範囲内の成分（Ａ）、１０〜３７．２体積％の範囲内の成分（Ｂ１）、および０．７〜１５体積％の範囲内の成分（Ｃ）を含む。
【００３２】
より好ましくは、工程ａ）において用意されるセラミック分散体（ＣＤ）は、成分（Ａ）、（Ｂ１）および（Ｃ）の体積パーセントの合計に対して、好ましくはセラミック分散体（ＣＤ）の全体積に対して、６６．３〜７８．９体積％の範囲内の成分（Ａ）、１１．３〜２８．１体積％の範囲内の成分（Ｂ１）、および１．３〜１３．２体積％の範囲内の成分（Ｃ）を含む。
【００３３】
したがって、本発明の別の目的は、工程ａ）において用意されるセラミック分散体（ＣＤ）が、成分（Ａ）、（Ｂ１）および（Ｃ）の質量パーセントの合計に対して、７４．９〜９５質量％の範囲内の成分（Ａ）、０．１〜２５質量％の範囲内の成分（Ｂ１）、および０．１〜１５質量％の範囲内の成分（Ｃ）を含む方法である。
【００３４】
セラミック分散体（ＣＤ）中に含まれる成分（Ａ）、（Ｂ１）および（Ｃ）の質量パーセントは、通常、合計１００質量％となる。さらに、セラミック分散体（ＣＤ）中に含まれる成分（Ａ）、（Ｂ１）および（Ｃ）の体積パーセントは、通常、合計１００体積％となる。
【００３５】
好ましい実施形態において、セラミック分散体（ＣＤ）は、光開始剤を含まず、特に成分（Ｄ）を含まない。
【００３６】
したがって、本発明の別の目的はまた、セラミック分散体（ＣＤ）が光開始剤を含まない方法である。
【００３７】
工程ａ）におけるセラミック分散体（ＣＤ）の用意は、当業者に知られている任意の方法により行うことができる。一般に、セラミック分散体（ＣＤ）は、成分（Ａ）、（Ｂ１）および（Ｃ）を混合することにより用意される。好ましくは２０〜１００秒−１の範囲内のせん断速度を有する高せん断混合機器が好ましい。好適な混合デバイスは、当業者に知られている。好適な混合デバイスの例は、ニーダー、遊星型ミキサー、および縦型ミキサー（例えばＥｉｒｉｃｈインテンシブミキサー）を含む。
【００３８】
好ましくは、セラミック分散体（ＣＤ）は、まず成分（Ｂ１）および（Ｃ）を混合することにより用意される。次いで、段階的に成分（Ａ）が添加および混合される。混合中の温度は、好ましくは最高６０℃、特に好ましくは５〜６０℃の範囲内である。
【００３９】
セラミック分散体（ＣＤ）は、通常、成分（Ｂ１）および（Ｃ）中に分散した成分（Ａ）を含む。
【００４０】
したがって、成分（Ｂ１）および（Ｃ）は連続相であり、成分（Ａ）はセラミック分散体（ＣＤ）中の分散相である。
【００４１】
セラミック分散体（ＣＤ）は、成分（Ｂ１）および成分（Ｃ）の分解温度未満の任意の温度で用意され得る。
【００４２】
好ましくは、セラミック分散体（ＣＤ）は、工程ａ）において、５〜４０℃の範囲内、より好ましくは１０〜３５℃の範囲内、最も好ましくは１５〜３０℃の範囲内の温度で用意される。
【００４３】
セラミック分散体（ＣＤ）の粘度は、Ｂｒｏｏｋｆｉｅｌｄ  Ｖｉｓｃｏｍｅｔｅｒ（スピンドル６４、６ｒｐｍ）により２５℃の温度で測定して、好ましくは１５〜５０Ｐａｓの範囲内、特に好ましくは１８〜４０Ｐａｓの範囲内、より好ましくは２０〜３０Ｐａｓの範囲内である。
【００４４】
セラミック分散体（ＣＤ）は、好ましくは、−２０〜８０℃の間の温度で少なくとも１２週間の保存中、沈降に対して安定である。
【００４５】
工程ｂ）
工程ｂ）において、成分（Ｂ２）として少なくとも１種の第２のアクリレートと、成分（Ｄ）として少なくとも１種の光開始剤とを含む溶液（Ｓ）が用意される。
【００４６】
本発明の目的において、「少なくとも１種の第２のアクリレート」および「成分（Ｂ２）」という用語は同義であり、本発明全体を通して交換可能に使用される。
【００４７】
「少なくとも１種の光開始剤」および「成分（Ｄ）」という用語に対しても同じことが言える。本発明の目的において、「少なくとも１種の光開始剤」および「成分（Ｄ）」という用語もまた同義であり、本発明全体を通して交換可能に使用される。
【００４８】
成分（Ｂ２）および成分（Ｄ）を以下でより詳細に説明する。
【００４９】
例えば、工程ｂ）において用意される溶液（Ｓ）は、成分（Ｂ２）および（Ｄ）の質量パーセントの合計に対して、好ましくは溶液（Ｓ）の全質量に対して、７５〜９９．９質量％の範囲内の成分（Ｂ２）、および０．１〜２５質量％の範囲内の成分（Ｄ）を含む。
【００５０】
好ましくは、工程ｂ）において用意される溶液（Ｓ）は、成分（Ｂ２）および（Ｄ）の質量パーセントの合計に対して、好ましくは溶液（Ｓ）の全質量に対して、８０〜９９．９質量％の範囲内の成分（Ｂ２）、および０．１〜２０質量％の範囲内の成分（Ｄ）を含む。
【００５１】
特に好ましくは、工程ｂ）において用意される溶液（Ｓ）は、成分（Ｂ２）および（Ｄ）の質量パーセントの合計に対して、好ましくは溶液（Ｓ）の全質量に対して、８４〜９７質量％の範囲内の成分（Ｂ２）、および３〜１６質量％の範囲内の成分（Ｄ）を含む。
【００５２】
したがって、本発明の別の目的はまた、工程ｂ）において用意される溶液（Ｓ）が、成分（Ｂ２）および（Ｄ）の質量パーセントの合計に対して、７５〜９９．９質量％の範囲内の成分（Ｂ２）、および０．１〜２５質量％の範囲内の成分（Ｄ）を含む方法である。
【００５３】
工程ｂ）において用意される溶液（Ｓ）は、好ましくは、成分（Ｃ２）である少なくとも１種の第２の分散剤を含む。
【００５４】
「成分（Ｃ２）」および「少なくとも１種の第２の分散剤」という用語は同義であり、本発明全体を通して交換可能に使用される。
【００５５】
例えば、溶液（Ｓ）は、溶液（Ｓ）の全質量に対して、０．０１〜５０質量％の範囲内、好ましくは０．０１〜３０質量％の範囲内、特に好ましくは０．０１〜１５質量％の範囲内の成分（Ｃ２）を含む。
【００５６】
成分（Ｃ２）に対して、成分（Ｃ）に関して以下に示される実施形態および優先性が当てはまる。
【００５７】
したがって、本発明の別の目的はまた、工程ｂ）において用意される溶液（Ｓ）が成分（Ｃ２）である少なくとも１種の分散剤をさらに含む方法である。
【００５８】
工程ｂ）において用意される溶液（Ｓ）は、少なくとも１種の添加剤をさらに含んでもよい。好適な少なくとも１種の添加剤は、当業者に知られており、好ましくはＵＶ吸収剤からなる群から選択される。
【００５９】
したがって、本発明の別の目的はまた、工程ｂ）において用意される溶液（Ｓ）がＵＶ吸収剤からなる群から選択される少なくとも１種の添加剤をさらに含む方法である。
【００６０】
好適なＵＶ吸収剤は、当業者に知られている。好ましいＵＶ吸収剤は、２−ヒドロキシフェニル−ベンゾフェノン、２−（２−ヒドロキシフェニル）−ベンゾトリアゾールおよび２−ヒドロキシフェニル−ｓ−トリアジンからなる群から選択される。これらのＵＶ吸収剤は、当業者に知られており、ＢＡＳＦ  ＳＥからＣｈｉｍａｓｓｏｒｂ（登録商標）およびＴｉｎｕｖｉｎ（登録商標）の商品名で入手可能である。
【００６１】
溶液（Ｓ）が少なくとも１種の添加剤を含む場合、溶液（Ｓ）は、溶液（Ｓ）の全質量に対して、好ましくは０．１〜３．７質量％の範囲内、より好ましくは０．１〜２．５質量％の範囲内、特に好ましくは０．１〜１．３質量％の範囲内の量で添加剤を含む。
【００６２】
溶液（Ｓ）中に含まれる成分（Ｂ２）、成分（Ｄ）、および任意で成分（Ｃ２）、および少なくとも１種の添加剤の質量パーセントは、通常、合計１００質量％となる。
【００６３】
好ましい実施形態において、溶液（Ｓ）は、セラミック材料を含まず、特に成分（Ａ）を含まない。
【００６４】
したがって、本発明の別の目的はまた、工程ｂ）において用意される溶液（Ｓ）がセラミック材料を含まない方法である。
【００６５】
溶液（Ｓ）は通常、成分（Ｂ２）中に溶解した成分（Ｄ）を含む。
【００６６】
溶液（Ｓ）の用意は、当業者に知られている任意の方法により行うことができる。
【００６７】
好ましくは、溶液（Ｓ）は、成分（Ｂ２）および（Ｄ）、ならびに任意で成分（Ｃ２）、ならびに少なくとも１種の添加剤を混合することにより用意される。混合は、当業者に知られている任意の方法により、例えばプロペラ式撹拌器、パドルミキサー、または分散ディスクを用いて行うことができる。成分は、任意の順番で一緒に添加され、次いで１〜２時間、または均質となるまで混合される。
【００６８】
溶液（Ｓ）の用意は、成分（Ｂ２）および（Ｄ）の分解温度未満の任意の温度で行うことができる。
【００６９】
好ましくは、溶液（Ｓ）は、工程ｂ）において、５〜４０℃の範囲内、特に好ましくは１０〜３５℃の範囲内、より好ましくは１５〜３０℃の範囲内の温度で用意される。
【００７０】
成分（Ａ）
成分（Ａ）は、少なくとも２μｍのＤ５０値を有する少なくとも１種のセラミック材料である。
【００７１】
本発明に関連する「少なくとも１種のセラミック材料」は、厳密に１種のセラミック材料だけでなく、２種以上のセラミック材料の混合物も意味する。
【００７２】
少なくとも１種のセラミック材料は、少なくとも２μｍのＤ５０値、好ましくは２μｍ〜１０μｍの範囲内のＤ５０値を有する。
【００７３】
別の好ましい実施形態において、成分（Ａ）は、
０．０１〜５μｍの範囲内のＤ１０値、
２〜１０μｍの範囲内のＤ５０値、および
２０〜３５μｍの範囲内のＤ９０値を有する。
【００７４】
特に好ましくは、成分（Ａ）は、
０．１〜２μｍの範囲内のＤ１０値、
４〜１０μｍの範囲内のＤ５０値、および
２５〜３５μｍの範囲内のＤ９０値を有する。
【００７５】
本発明に関連して、「Ｄ１０値」は、粒子の全体積に対して１０体積％の粒子がＤ１０値以下であり、粒子の全体積に対して９０体積％の粒子がＤ１０値超である粒径である。本発明に関連して、「Ｄ５０値」は、粒子の全体積に対して５０体積％の粒子がＤ５０値以下であり、粒子の全体積に対して５０体積％の粒子がＤ５０値超である粒径である。本発明に関連して、「Ｄ９０値」は、粒子の全体積に対して９０体積％の粒子がＤ９０値以下であり、粒子の全体積に対して１０体積％の粒子がＤ９０値超である粒径である。
【００７６】
Ｄ１０値、Ｄ５０値およびＤ６０値は、Ｍａｌｖｅｒｎ  Ｍａｓｔｅｒｓｉｚｅｒ  ２０００粒径分析計を使用して、レーザー回折により測定される。測定直前に、セラミック材料は、１０分間の撹拌および超音波処理により脱イオン水中に分散される。
【００７７】
成分（Ａ）は、少なくとも１種のセラミック材料である。本発明に関連して、セラミック材料は、金属または第１の半金属および非金属または第２の半金属の非金属化合物を意味する。
【００７８】
「金属」は、厳密に１種の金属だけでなく、２種以上の金属の混合物も意味する。「非金属」、「第１の半金属」および「第２の半金属」にも同じことが言える。「非金属」は、厳密に１種の非金属だけでなく、２種以上の非金属の混合物も意味する。「第１の半金属」は、厳密に１種の第１の半金属だけでなく、２種以上の第１の半金属の混合物も意味する。「第２の半金属」は、厳密に１種の第２の半金属だけでなく、２種以上の第２の半金属の混合物も意味する。
【００７９】
好適な金属は、当業者に知られている。好ましくは、金属は、ジルコニウム、アルミニウム、亜鉛、鉄、チタンおよびイットリウムからなる群から選択される。
【００８０】
好適な非金属も同様に、当業者に周知である。本発明による非金属は、周期表の任意の非金属から選択することができ、好ましくは、非金属は、炭素、窒素、酸素、リンおよび硫黄からなる群から選択され、特に好ましくは、非金属は酸素である。
【００８１】
半金属も同様に、当業者に周知である。第１の半金属および第２の半金属は、周期表の任意の半金属から選択することができる。好ましくは、第１の半金属および／または第２の半金属は、ホウ素およびケイ素からなる群から選択される。第１の半金属および第２の半金属は、互いに異なることが明確なはずである。例えば、第１の半金属がホウ素である場合、第２の半金属は、ホウ素以外の元素周期表の任意の他の半金属から選択される。
【００８２】
好ましくは、成分（Ａ）は、酸化物、炭化物、ホウ化物、窒化物およびケイ化物からなる群から選択され、特に好ましくは、成分（Ａ）は、酸化物からなる群から選択される。
【００８３】
好ましい実施形態において、成分（Ａ）は、ＳｉＯ２、ＺｒＯ２、Ａｌ２Ｏ３、ＺｎＯ、Ｆｅ２Ｏ３、Ｆｅ３Ｏ４、Ｙ２Ｏ３、ＴｉＯ２、ＳｉＣ、Ｓｉ３Ｎ４、ＴｉＢおよびＡｌＮからなる群から選択される。
【００８４】
特に好ましくは、成分（Ａ）は、ＳｉＯ２、ＺｒＯ２、Ａｌ２Ｏ３、ＺｎＯ、Ｆｅ２Ｏ３、Ｆｅ３Ｏ４、Ｙ２Ｏ３およびＴｉＯ２からなる群から選択される。より特に好ましくは、成分（Ａ）は、ＳｉＯ２およびＺｒＯ２からなる群から選択される。
【００８５】
したがって、本発明の別の目的はまた、成分（Ａ）が、ＳｉＯ２、ＺｒＯ２、Ａｌ２Ｏ３、ＺｎＯ、Ｆｅ２Ｏ３、Ｆｅ３Ｏ４、Ｙ２Ｏ３、ＴｉＯ２、ＳｉＣ、Ｓｉ３Ｎ４、ＴｉＢおよびＡｌＮからなる群から選択される方法である。
【００８６】
成分（Ｂ１）および（Ｂ２）
成分（Ｂ１）は、少なくとも１種の第１のアクリレートである。
【００８７】
本発明に関連する「少なくとも１種の第１のアクリレート」は、厳密に１種の第１のアクリレートだけでなく、２種以上の第１のアクリレートの混合物も意味する。
【００８８】
成分（Ｂ２）は、少なくとも１種の第２のアクリレートである。
【００８９】
本発明に関連する「少なくとも１種の第２のアクリレート」は、厳密に１種の第２のアクリレートだけでなく、２種以上の第２のアクリレートの混合物も意味する。２種以上の第２のアクリレートの混合物が好ましい。
【００９０】
成分（Ｂ１）および成分（Ｂ２）は、同じであってもよく、または互いに異なってもよい。
【００９１】
好ましくは、成分（Ｂ１）および成分（Ｂ２）は、互いに独立して、アクリレートおよびメタクリレートからなる群から選択される。
【００９２】
したがって、本発明の別の目的は、成分（Ｂ１）および成分（Ｂ２）が、互いに独立して、アクリレートおよびメタクリレートからなる群から選択される方法である。
【００９３】
好適なアクリレートおよびメタクリレートは、当業者に知られている。
【００９４】
アクリレートおよびメタクリレートは、以降で（メタ）アクリレートとまとめられる。
【００９５】
好適な（メタ）アクリレートは、モノ（メタ）アクリレートおよび多官能性（メタ）アクリレートである。
【００９６】
したがって、本発明の別の目的はまた、成分（Ｂ１）および成分（Ｂ２）が、互いに独立して、モノ（メタ）アクリレートおよび多官能性（メタ）アクリレートからなる群から選択される方法である。
【００９７】
好適なモノ（メタ）アクリレートは、当業者に知られている。好適なモノ（メタ）アクリレートは、好ましくは、イソボルニル（メタ）アクリレート、ボルニル（メタ）アクリレート、トリシクロデカニル（メタ）アクリレート、ジシクロペンタニル（メタ）アクリレート、ジシクロペンテニル（メタ）アクリレート、シクロヘキシル（メタ）アクリレート、ベンジル（メタ）アクリレート、４−ブチルシクロヘキシル（メタ）アクリレート、アクリロイルモルホリン、（メタ）アクリル酸、２−ヒドロキシエチル（メタ）アクリレート、２−ヒドロキシプロピル（メタ）アクリレート、２−ヒドロキシブチル（メタ）アクリレート、メチル（メタ）アクリレート、エチル（メタ）アクリレート、プロピル（メタ）アクリレート、イソプロピル（メタ）アクリレート、ブチル（メタ）アクリレート、アミル（メタ）アクリレート、イソブチル（メタ）アクリレート、ｔ−ブチル（メタ）アクリレート、ペンチル（メタ）アクリレート、カプロラクトンアクリレート、イソアミル（メタ）アクリレート、ヘキシル（メタ）アクリレート、ヘプチル（メタ）アクリレート、オクチル（メタ）アクリレート、イソオクチル（メタ）アクリレート、２−エチルヘキシル（メタ）アクリレート、ノニル（メタ）アクリレート、デシル（メタ）アクリレート、イソデシル（メタ）アクリレート、トリデシル（メタ）アクリレート、ウンデシル（メタ）アクリレート、ラウリル（メタ）アクリレート、ステアリル（メタ）アクリレート、イソステアリル（メタ）アクリレート、テトラヒドロフルフリル（メタ）アクリレート、ブトキシエチル（メタ）アクリレート、エトキシジエチレングリコール（メタ）アクリレート、ベンジル（メタ）アクリレート、フェノキシエチル（メタ）アクリレート、ポリエチレングリコールモノ（メタ）アクリレート、ポリプロピレングリコールモノ（メタ）アクリレート、メトキシエチレングリコール（メタ）アクリレート、エトキシエチル（メタ）アクリレート、メトキシポリエチレングリコール（メタ）アクリレート、メトキシポリプロピレングリコール（メタ）アクリレート、ジアセトン（メタ）アクリルアミド、ベータ−カルボキシエチル（メタ）アクリレート、フタル酸（メタ）アクリレート、ジメチルアミノエチル（メタ）アクリレート、ジエチルアミノエチル（メタ）アクリレート、ブチルカルバミルエチル（メタ）アクリレート、ｎ−イソプロピル（メタ）アクリルアミドフッ素化（メタ）アクリレートおよび７−アミノ−３，７−ジメチルオクチル（メタ）アクリレートからなる群から選択される。
【００９８】
好適な多官能性（メタ）アクリレートは、当業者に周知であり、例えば、トリメチロールプロパントリ（メタ）アクリレート、ペンタエリスリトール（メタ）アクリレート、エチレングリコールジ（メタ）アクリレート、ビスフェノールＡジグリシジルエーテルジ（メタ）アクリレート、ジシクロペンタジエンジメタノールジ（メタ）アクリレート、［２−［１，１−ジメチル−２−［（１−オキソアリル）オキシ］エチル］−５−エチル−１，３−ジオキサン−５−イル］メチルアクリレート；３，９−ビス（１，１−ジメチル−２−ヒドロキシエチル）−２，４，８，１０−テトラオキサスピロ［５．５］ウンデカンジ（メタ）アクリレート；ジペンタエリスリトールモノヒドロキシペンタ（メタ）アクリレート、プロポキシル化トリメチロールプロパントリ（メタ）アクリレート、エトキシル化トリメチロールプロパントリ（メタ）アクリレート、プロポキシル化ネオペンチルグリコールジ（メタ）アクリレート、テトラエチレングリコールジ（メタ）アクリレート、ポリエチレングリコールジ（メタ）アクリレート、１，４−ブタンジオールジ（メタ）アクリレート、１，６−ヘキサンジオールジ（メタ）アクリレート、ネオペンチルグリコールジ（メタ）アクリレート、ポリブタンジオールジ（メタ）アクリレート、トリプロピレングリコールジ（メタ）アクリレート、グリセロールトリ（メタ）アクリレート、リン酸モノ−およびジ（メタ）アクリレート、Ｃ７〜Ｃ２０アルキルジ（メタ）アクリレート、トリス（２−ヒドロキシエチル）イソシアヌレートトリ（メタ）アクリレート、トリス（２−ヒドロキシエチル）イソシアヌレートジ（メタ）アクリレート、ペンタエリスリトールトリ（メタ）アクリレート、ペンタエリスリトールテトラ（メタ）アクリレート、ジペンタエリスリトールヘキサ（メタ）アクリレート、トリシクロデカンジイルジメチルジ（メタ）アクリレートおよび前記モノマーのいずれかのアルコキシル化型（例えば、エトキシル化および／またはプロポキシル化）、ならびにビスフェノールＡへのエチレンオキシドまたはプロピレンオキシド付加物であるジオールのジ（メタ）アクリレート、水素化ビスフェノールＡへのエチレンオキシドまたはプロピレンオキシド付加物であるジオールのジ（メタ）アクリレート、ジグリシジルエーテルのビスフェノールＡへの（メタ）アクリレート付加物であるエポキシ（メタ）アクリレート、ポリオキシアルキル化ビスフェノールＡのジアクリレート、ならびにトリエチレングリコールジビニルエーテル、ならびにヒドロキシエチルアクリレートの付加物からなる群から選択される。
【００９９】
特に好ましい成分（Ｂ１）および成分（Ｂ２）は、互いに独立して、ビスフェノールＡジグリシジルエーテルジ（メタ）アクリレート、エトキシル化またはプロポキシル化ビスフェノールＡまたはビスフェノールＦジ（メタ）アクリレート、ジシクロペンタジエンジメタノールジ（メタ）アクリレート、［２−［１，１−ジメチル−２−［（１−オキソアリル）オキシ］エチル］−５−エチル−１，３−ジオキサン−５−イル］メチルアクリレート、ジペンタエリスリトールモノヒドロキシペンタ（メタ）アクリレート、ジペンタエリスリトールペンタ（メタ）アクリレート、ジペンタエリスリトールヘキサ（メタ）アクリレート、プロポキシル化トリメチロールプロパントリ（メタ）アクリレート、１，６−ヘキサンジオールジ（メタ）アクリレート、エトキシル化トリメチロールプロパントリ（メタ）アクリレート、およびプロポキシル化ネオペンチルグリコールジ（メタ）アクリレート、およびそれらの任意の組合せからなる群から選択される。
【０１００】
最も好ましくは、成分（Ｂ１）および成分（Ｂ２）は、互いに独立して、エトキシル化トリメチロールプロパントリ（メタ）アクリレートおよび１，６−ヘキサンジオールジ（メタ）アクリレートからなる群から選択される。
【０１０１】
成分（Ｂ１）が１，６−ヘキサンジオールジ（メタ）アクリレートであり、成分（Ｂ２）が１，６−ヘキサンジオールジ（メタ）アクリレートおよびエトキシル化トリメチロールプロパントリ（メタ）アクリレートの混合物であることが特に好ましい。
【０１０２】
したがって、本発明の別の目的は、成分（Ｂ１）および成分（Ｂ２）が、互いに独立して、ビスフェノールＡジグリシジルエーテルジ（メタ）アクリレート、エトキシル化またはプロポキシル化ビスフェノールＡまたはビスフェノールＦジ（メタ）アクリレート、ジシクロペンタジエンジメタノールジ（メタ）アクリレート、［２−［１，１−ジメチル−２−［（１−オキソアリル）オキシ］エチル］−５−エチル−１，３−ジオキサン−５−イル］メチルアクリレート、ジペンタエリスリトールモノヒドロキシペンタ（メタ）アクリレート、ジペンタエリスリトールペンタ（メタ）アクリレート、ジペンタエリスリトールヘキサ（メタ）アクリレート、プロポキシル化トリメチロールプロパントリ（メタ）アクリレート、１，６−ヘキサンジオールジ（メタ）アクリレート、エトキシル化トリメチロールプロパントリ（メタ）アクリレート、およびプロポキシル化ネオペンチルグリコールジ（メタ）アクリレート、およびそれらの任意の組合せからなる群から選択される方法である。
【０１０３】
好ましくは、成分（Ｂ１）および成分（Ｂ２）は、互いに独立して、１以上〜６の範囲内、より好ましくは１〜４の範囲内、特に好ましくは２〜３の範囲内のＣ−Ｃ二重結合官能性を有する。
【０１０４】
したがって、本発明の別の目的は、成分（Ｂ１）および成分（Ｂ２）が、互いに独立して、１以上〜６の範囲内のＣ−Ｃ二重結合官能性を有する方法である。
【０１０５】
本発明に関連するＣ−Ｃ二重結合官能性は、分子当たりのアクリロイルおよびメタクリロイル単位の数を意味する。このＣ−Ｃ二重結合官能性の測定方法は、当業者に知られている。
【０１０６】
成分（Ｂ１）が２種以上の第１のアクリレートの混合物である場合、および／または成分（Ｂ２）が２種以上の第２のアクリレートの混合物である場合、Ｃ−Ｃ二重結合官能性は、分子当たりの全アクリロイルおよびメタクリロイル単位の平均である。
【０１０７】
成分（Ｃ）
成分（Ｃ）は、少なくとも１種の分散剤である。
【０１０８】
本発明に関連する「少なくとも１種の分散剤」は、厳密に１種の分散剤だけでなく、２種以上の分散剤の混合物も意味する。
【０１０９】
好適な分散剤は、当業者に知られている。好ましくは、成分（Ｃ）は、エトキシル化脂肪アルコール、ポリオキシプロピレン／エチレブロックコポリマー、エトキシル化ノニルフェノール、（ポリエチレングリコール）ｐ−オクチルフェニルエーテル、アルコキシル化ジアミン、ラウリル硫酸ナトリウムおよびカチオン性分散剤からなる群から選択される。カチオン性分散剤が特に好ましい。
【０１１０】
したがって、本発明の別の目的はまた、成分（Ｃ）が、エトキシル化脂肪アルコール、ポリオキシプロピレン／エチレンブロックコポリマー、エトキシル化ノニルフェノール、（ポリエチレングリコール）ｐ−オクチルフェニルエーテル、アルコキシル化ジアミン、ラウリル硫酸ナトリウムおよびカチオン性分散剤からなる群から選択される方法である。
【０１１１】
好適なカチオン性分散剤は、当業者に知られている。アルコキシル化第四級アンモニウム塩、特にポリプロポキシ第四級アンモニウムクロリドが好ましい。したがって、成分（Ｃ）は、好ましくは、ポリプロポキシ第四級アンモニウムクロリドからなる群から選択される。ポリプロポキシ第四級アンモニウムクロリドは、ＥｖｏｎｉｋによりＶａｒｉｑｕａｔ（登録商標）（好ましくはＶａｒｉｑｕａｔ  ＣＣ  ＮＳ  ４２）の商品名で知られている。
【０１１２】
任意で溶液（Ｓ）に含まれる成分（Ｃ２）に対して、成分（Ｃ）に関して上述された実施形態および優先性が当てはまる。
【０１１３】
成分（Ｄ）
成分（Ｄ）は、少なくとも１種の光開始剤である。
【０１１４】
本発明に関連する「少なくとも１種の光開始剤」は、厳密に１種の光開始剤だけでなく、２種以上の光開始剤の混合物も意味する。
【０１１５】
本発明に関連する光開始剤は、ＵＶ放射に曝露されると反応種を形成する分子である。
【０１１６】
成分（Ｄ）として、ＵＶ放射に曝露されると反応種を形成する任意の光開始剤が好適である。
【０１１７】
好ましくは、成分（Ｄ）は、ベンゾフェノン、アルキルベンゾフェノン、ハロメチル化ベンゾフェノン、ミヒラーケトン、ベンゾイン、ベンゾインエーテル、ベンジルケタール、アセトフェノン誘導体、フェニルグリオキシル酸、アントラキノン、メチルアントラキノン、アシルホスフィンオキシドおよびビスアシルホスフィンオキシドからなる群から選択される。アセトフェノン誘導体が特に好ましい。
【０１１８】
したがって、本発明の別の目的は、成分（Ｄ）が、ベンゾフェノン、アルキルベンゾフェノン、ハロメチル化ベンゾフェノン、ミヒラーケトン、ベンゾイン、ベンゾインエーテル、ベンジルケタール、アセトフェノン誘導体、フェニルグリオキシル酸、アントラキノン、メチルアントラキノン、アシルホスフィンオキシドおよびビスアシルホスフィンオキシドからなる群から選択される方法である。
【０１１９】
好ましい成分（Ｄ）は、アルファ−ヒドロキシケトン、モノ−およびビス−アシルホスフィンオキシドである。
【０１２０】
上述の好ましい成分（Ｄ）は、当業者に知られている。ミヒラーケトンは、４，４’−ビス（Ｎ，Ｎ−ジメチルアミノ）ベンゾフェノンとしても知られている。
【０１２１】
好ましいアシルホスフィンオキシドは、２，４，６−トリメチルベンゾイルジフェニルホスフィンオキシドおよびエチル−２，４，６−トリメチルベンゾイルフェニルホスフィネートである。ビスアシルホスフィンオキシドの例は、ビス（２，４，６−トリメチルベンゾイル）フェニルホスフィンオキシドである。
【０１２２】
アセトフェノン誘導体の例は、ヒドロキシ−２−メチル−１−フェニルプロパン−１−オンおよびヒドロキシシクロヘキシルフェニルケトンである。
【０１２３】
ベンゾフェノン、アセトフェノン、アセトナフトキノン、メチルエチルケトン、バレロフェノン、ヘキサノフェノン、α−フェニルブチロフェノン、ｐ−モルホリノプロピオフェノン、ジベンゾスベロン、４−モルホリノベンゾフェノン、４−モルホリノデオキシベンゾイン、ｐ−ジアセチルベンゼン、４−アミノベンゾフェノン、４’−メトキシアセトフェノン、β−メチルアントラキノン、ｔｅｒｔ−ブチルアントラキノン、アントラキノンカルボン酸エステル、ベンズアルデヒド、α−テトラロン、９−アセチルフェナントレン、２−アセチルフェナントレン、１０−チオキサンテノン、３−アセチルフェナントレン、３−アセチルインドール、９−フルオレノン、１−インダノン、１，３，４−トリアセチルベンゼン、チオキサンテン−９−オン、キサンテン−９−オン、２，４−ジメチルチオキサントン、２，４−ジエチルチオキサントン、２，４−ジイソプロピルチオキサントン、２，４−ジクロロチオキサントン、ヒドロキシシクロヘキシルフェニルケトン、ベンゾイン、ベンゾインイソブチルエーテル、クロロキサンテノン、ベンゾインテトラヒドロピラニルエーテル、ベンゾインメチルエーテル、ベンゾインエチルエーテル、ベンゾインブチルエーテル、ベンゾインイソプロピルエーテル、７Ｈ−ベンゾインメチルエーテル、ベンズ［デ］アントラセン−７−オン、１−ナフトアルデヒド、４，４’−ビス（ジメチルアミノ）ベンゾフェノン、４−フェニルベンゾフェノン、４−クロロベンゾフェノン、ミヒラーケトン、１−アセトナフトン、２−アセトナフトン、１−ベンゾイルシクロヘキサン−１−オール、２−ヒドロキシ−２，２−ジメチルアセトフェノン、２，２−ジメトキシ−２−フェニルアセトフェノン、２，２−ジエトキシ−２−フェニルアセトフェノン、１，１−ジクロロアセトフェノン、１−ヒドロキシアセトフェノン、アセトフェノンジメチルケタール、ｏ−メトキシベンゾフェノン、トリフェニルホスフィン、トリ−ｏ−トリルホスフィン、ベンズ［ア］アントラセン−７，１２−ジオン、２，２−ジエトキシアセトフェノン、ベンジルケタール、例えばベンジルジメチルケタール、２−メチル−１−［４−（メチルチオ）フェニル］−２−モルホリノプロパン−１−オン、アントラキノン、例えば２−メチルアントラキノン、２−エチルアントラキノン、２−ｔｅｒｔ−ブチルアントラキノン、１−クロロアントラキノン、２−アミルアントラキノンおよび２，３−ブタンジオンを、成分（Ｄ）の例として挙げることができる。
【０１２４】
特に好ましくは、成分（Ｄ）は、ヒドロキシシクロヘキシルフェニルケトンである。ヒドロキシシクロヘキシルフェニルケトンは、ＢＡＳＦ  ＳＥによりＩｒｇａｃｕｒｅ（登録商標）１８４の商品名で知られている。
【０１２５】
工程ｃ）
工程ｃ）では、工程ａ）において用意されたセラミック分散体（ＣＤ）および工程ｂ）において用意された溶液（Ｓ）を混合して、光硬化性配合物（Ｆ）を得る。
【０１２６】
セラミック分散体（ＣＤ）および溶液（Ｓ）は、当業者に知られている任意の方法により混合され得る。一般に知られている混合デバイス、例えば遊星型ミキサー、プロペラ式スターラー、および分散ディスクが好ましい。セラミック分散体（ＣＤ）および溶液（Ｓ）は、任意の順番で混合容器内に入れられ、混合デバイスに応じて少なくとも３０分〜２時間混合される。高せん断速度および長い混合時間は、光硬化性配合物（Ｆ）の安定性を促進する。
【０１２７】
セラミック分散体（ＣＤ）および溶液（Ｓ）の混合は、好ましくは６０℃未満の任意の温度で行うことができる。好ましくは、混合は、１５〜５０℃の範囲内、特に好ましくは１７〜３５℃の範囲内、最も好ましくは２０〜３０℃の範囲内の温度で行われる。
【０１２８】
したがって、本発明の別の目的は、工程ｃ）における、光硬化性配合物（Ｆ）を得るための、工程ａ）において用意されたセラミック分散体（ＣＤ）および工程ｂ）において用意された溶液（Ｓ）の混合が、１５〜４０℃の範囲内の温度で行われる方法である。
【０１２９】
セラミック分散体（ＣＤ）および溶液（Ｓ）は、工程ｃ）において任意の比率で混合され得る。好ましくは、工程ｃ）において、セラミック分散体（ＣＤ）および溶液（Ｓ）の質量パーセントの合計に対して、７５〜９９質量％の範囲内のセラミック分散体（ＣＤ）および１〜２５質量％の範囲内の溶液（Ｓ）が混合されて、光硬化性配合物（Ｆ）が得られる。
【０１３０】
特に好ましくは、工程ｃ）において、セラミック分散体（ＣＤ）および溶液（Ｓ）の質量パーセントの合計に対して、８５〜９５質量％の範囲内のセラミック分散体（ＣＤ）および５〜１５質量％の範囲内の溶液（Ｓ）が混合されて、光硬化性配合物（Ｆ）が得られる。
【０１３１】
したがって、本発明の別の目的は、工程ｃ）において、セラミック分散体（ＣＤ）および溶液（Ｓ）の質量パーセントの合計に対して、７５〜９９質量％の範囲内のセラミック分散体（ＣＤ）および１〜２５質量％の範囲内の溶液（Ｓ）が混合されて、光硬化性配合物（Ｆ）が得られる。
【０１３２】
光硬化性配合物（Ｆ）
工程ｃ）において、光硬化性配合物（Ｆ）が得られる。
【０１３３】
光硬化性配合物（Ｆ）は、セラミック分散体（ＣＤ）中および溶液（Ｓ）中に含まれる成分を含む。光硬化性配合物（Ｆ）は、反応および／または未反応形態の成分を含んでもよい。好ましくは、光硬化性配合物（Ｆ）は、未反応形態の成分を含む。
【０１３４】
セラミック分散体（ＣＤ）がさらなる添加剤を含む場合、ならびに／または溶液（Ｓ）が少なくとも１種の添加剤および／もしくは成分（Ｃ２）を含む場合、工程ｃ）において得られた光硬化性配合物（Ｆ）は、典型的には、同様にさらなる添加剤および／または成分（Ｃ２）および／または少なくとも１種の添加剤を含む。
【０１３５】
例えば、光硬化性配合物（Ｆ）は、成分（Ａ）、（Ｂ１）、（Ｂ２）、（Ｃ）および（Ｄ）の質量パーセントの合計に対して、好ましくは光硬化性配合物（Ｆ）の全質量に対して、７２〜８３質量％の成分（Ａ）、１４〜２５質量％の成分（Ｂ１）および（Ｂ２）、０．８〜６．０質量％の成分（Ｃ）、ならびに０．１〜２．０質量％の成分（Ｄ）を含む。
【０１３６】
配合物の粘度は、Ｂｒｏｏｋｆｉｅｌｄ粘度計（スピンドルタイプ６２、１２ｒｐｍ）により２５℃の温度で測定して、好ましくは０．１〜３Ｐａｓの範囲内、特に好ましくは０．１５〜２．８Ｐａｓの範囲内、最も好ましくは０．２〜２．５Ｐａｓの範囲内である。
【０１３７】
光硬化性配合物（Ｆ）は、好ましくは、積層造形プロセス中、２０〜３０℃の範囲内の温度で少なくとも１２時間、沈降に対して安定である。
【０１３８】
したがって、本発明の別の目的は、本発明の方法により得ることができる光硬化性配合物（Ｆ）である。
【０１３９】
積層造形プロセス
本発明の別の目的は、積層造形プロセスにおける成形物の生成のための方法であって、
ｉ）請求項１１による光硬化性配合物（Ｆ）を用意する工程と、
ｉｉ）工程ｉ）において用意された光硬化性配合物（Ｆ）の第１の部分の層を形成し、形成された層の少なくとも一部を、ＵＶ光源を使用して硬化させ、成形物を得る工程と
を含む方法である。
【０１４０】
積層造形プロセスは、当業者に知られており、例えば米国特許第４，５７５，３３０号に記載されている。
【０１４１】
工程ｉ）において、本発明の光硬化性配合物（Ｆ）が用意される。光硬化性配合物（Ｆ）は、工程ｉ）において、当業者に知られている任意の方法により用意され得る。好ましくは、光硬化性配合物（Ｆ）は、液体状態で用意される。特に好ましくは、光硬化性配合物（Ｆ）は、容器内に液体状態で用意される。好適な容器は、当業者に知られている。容器は、好ましくは、加工表面を含む。
【０１４２】
工程ｉｉ）において、光硬化性配合物（Ｆ）の第１の部分の層が形成され、層の少なくとも一部がＵＶ光源を使用して硬化される。光硬化性配合物（Ｆ）の第１の部分の層は、好ましくは、加工表面を使用することにより形成される。層は、好ましくは、５０〜１５０μｍの範囲内、特に好ましくは７０〜１３０μｍの範囲内、最も好ましくは８０〜１２０μｍの範囲内の厚さを有する。
【０１４３】
次いで、光硬化性配合物の第１の部分の層が、ＵＶ光源への曝露により硬化される。
【０１４４】
好ましいＵＶ光源は、ＵＶレーザー、ＵＶランプ、およびＵＶ発光ダイオードである。
【０１４５】
硬化中、少なくとも１種の光開始剤（成分（Ｄ））のラジカルが形成し、少なくとも１種の第１のアクリレートおよび少なくとも１種の第２のアクリレートの重合を開始させる。これにより、成分（Ｂ１）および成分（Ｂ２）の重合による光硬化性配合物（Ｆ）の硬質化が生じる。
【０１４６】
好ましくは、第２の工程において、光硬化性配合物（Ｆ）の第２の部分の第２の層が形成される。この第２の層は、典型的には、容器内の液体光硬化性配合物（Ｆ）が加工表面上に、および光硬化性配合物（Ｆ）の硬化部分上に流動するように、加工表面を下方に移動させることにより形成される。層は、典型的には、リコーターブレードを使用して平坦化される。
【０１４７】
したがって、好ましくは、工程ｉｉ）は、
ｉｉ−１）工程ｉ）において用意された光硬化性配合物（Ｆ）の第１の部分の層を形成する工程と、
ｉｉ−２）工程ｉｉ−１）において形成された光硬化性配合物（Ｆ）の第１の部分の層の少なくとも一部を、ＵＶ光源を使用して硬化させ、硬化層を得る工程と、
ｉｉ−３）工程ｉ）において用意された光硬化性配合物（Ｆ）の第２の部分の第２の層を、工程ｉｉ−２）において得られた硬化層上に形成する工程と、
ｉｉ−４）工程ｉｉ−３）において形成された光硬化性配合物（Ｆ）の第２の部分の第２の層の少なくとも一部を、ＵＶ光源を使用して硬化させ、成形物を得る工程と
を含む。
【０１４８】
したがって、本発明の別の目的は、成形物の生成のための方法であって、工程ｉｉ）が、
ｉｉ−１）工程ｉ）において用意された光硬化性配合物（Ｆ）の第１の部分の層を形成する工程と、
ｉｉ−２）工程ｉｉ−１）において形成された光硬化性配合物（Ｆ）の第１の部分の層の少なくとも一部を、ＵＶ光源を使用して硬化させ、硬化層を得る工程と、
ｉｉ−３）工程ｉ）において用意された光硬化性配合物（Ｆ）の第２の部分の第２の層を、工程ｉｉ−２）において得られた硬化層上に形成する工程と、
ｉｉ−４）工程ｉｉ−３）において形成された光硬化性配合物（Ｆ）の第２の部分の第２の層の少なくとも一部を、ＵＶ光源を使用して硬化させ、成形物を得る工程と
を含む方法である。
【０１４９】
好ましくは、工程ｉｉ−１）およびｉｉ−２）は、少なくとも１回反復される。
【０１５０】
したがって、本発明の別の目的はまた、工程ｉｉ−１）およびｉｉ−２）が少なくとも１回反復される方法である。
【０１５１】
工程ｉｉ）において得られた成形物は、通常、その表面上に未硬化の光硬化性配合物（Ｆ）を含む。この未硬化の光硬化性配合物（Ｆ）は、得られた成形物を水溶性有機溶媒で洗浄することにより除去され得る。好適な水溶性有機溶媒は、当業者に知られている。好ましい水溶性有機溶媒は、グリコールおよびその誘導体である。トリプロピレングリコールメチルエーテルが特に好ましい。水溶性有機溶媒で洗浄された後、成形物は、好ましくは水で洗浄され、次いで乾燥される。
【０１５２】
したがって、本発明の別の目的は、積層造形プロセスにおいて光硬化性配合物（Ｆ）を使用する方法である。光硬化性配合物（Ｆ）は、好ましくは、ＵＶ光源への曝露により光硬化可能である。
【０１５３】
本発明は、以下で実施例を参照することにより例示されるが、それらに限定されない。
【実施例】
【０１５４】
セラミック分散体（ＣＤ）
高せん断分散機器として二重螺旋ミキサー（螺旋ピッチ１：１、撹拌器直径１２．５インチ）を１００ｒｐｍまでの撹拌器速度で使用して、成分（Ａ）としての９μｍのＤ５０値を有する８６．７質量％のシリカ（ＳｉＯ２）粉末を、成分（Ｂ１）としてのヘキサンジオールジアクリレート（商品名：Ｌａｒｏｍｅｒ  ＨＤＤＡ、ＢＡＳＦ  ＳＥ製）中で、成分（Ｃ）としての１．７３質量％のポリプロポキシ第四級アンモニウムクロリド（商品名：Ｖａｒｉｑｕａｔ  ＣＣ  ＮＳ  ４２、Ｅｖｏｎｉｋ製）と混合することにより、セラミック分散体を製造した。
【０１５５】
混合手順は、１０ガロンの反応器内で行った。成分（Ｂ１）および成分（Ｃ）を槽内に注ぎ込み、最低速度（１５〜２０ｒｐｍ）で混合した。次いで、最低速度で混合しながら成分（Ａ）を段階的に添加した。温度制御を使用して、バッチ温度を３５℃未満に維持した。成分（Ａ）の添加後、トルクに基づいて決定された速度で２時間、混合物を撹拌した。トルクは９０ｆｔ−ｌｂ未満に維持することが望ましかった。
【０１５６】
得られたセラミック分散体（ＣＤ）は、Ｂｒｏｏｋｆｉｅｌｄ粘度計（スピンドルタイプ６４、６ｒｐｍ）により２５℃の温度で測定して、２１Ｐａｓの粘度を有していた。
【０１５７】
１０ｃｍの高さまで充填された保持瓶の底部に沈降物形成は得られず、ドローダウンされた材料の光学顕微鏡観察では凝集体は視認されず、経時的な粘度の大きな変化は得られなかった。セラミック分散体（ＣＤ）は、温度変化サイクル（サイクル：−２０℃で６時間保持、６時間で５０℃まで上昇、５０℃で６時間保持、６時間で−２０℃まで下降）に供されながら、少なくとも１２週間安定であった。
【０１５８】
図１において、得られたセラミック分散体（ＣＤ）の１２週間にわたる粘度が示されている。粘度は、標準偏差内で経時的に一定であることが確認され得る。
【０１５９】
光硬化性配合物（Ｆ）
得られたセラミック分散体（ＣＤ）を、成分（Ｂ２）としてのヘキサンジオールジアクリレート（商品名：Ｌａｒｏｍｅｒ（登録商標）ＨＤＤＡ、Ｅｖｏｎｉｋ製）およびエトキシル化トリメチロールプロパントリアクリレート（商品名：Ｌａｒｏｍｅｒ（登録商標）ＬＲ  ８８６３、Ｅｖｏｎｉｋ製）、成分（Ｄ）としてのヒドロキシシクロヘキシルフェニルケトン（商品名：Ｉｒｇａｃｕｒｅ（登録商標）１８４、ＢＡＳＦ  ＳＥ製）、分散剤としてのポリプロポキシ第四級アンモニウムクロリド（商品名：Ｖａｒｉｑｕａｔ（登録商標）ＣＣ  ＮＳ  ４２、Ｅｖｏｎｉｋ製）、ならびにＵＶ吸収剤としての２−（２Ｈ−ベンゾトリアゾール−２−イル）−４−メチル−フェノール（商品名：Ｔｉｎｕｖｉｎ（登録商標）１７１、ＢＡＳＦ  ＳＥ製）を含む溶液（Ｓ）と混合し、光硬化性配合物（Ｆ）を得た。得られた光硬化性配合物（Ｆ）は、以下の組成を有していた：８０質量％のセラミック粉末、１．６質量％のポリプロポキシ第四級アンモニウムクロリド、１５．５質量％のヘキサンジオールジアクリレート、１．９４質量％のエトキシル化トリメチロールプロパントリアクリレート、１．０５質量％のヒドロキシシクロヘキシルフェニルケトン、および０．０４質量％の２−（２Ｈ−ベンゾトリアゾール−２−イル）−４−メチル−フェノール。セラミック分散体（ＣＤ）および溶液（Ｓ）の混合は、分散ディスク（直径：４ｃｍ）を使用して、８００ｒｐｍで３０分間行った。
【０１６０】
得られた光硬化性配合物（Ｆ）は、Ｂｒｏｏｋｆｉｅｌｄ粘度計（スピンドルタイプ６２、１２ｒｐｍ）により２５℃で測定して、２．１Ｐａｓの粘度を有していた。
【０１６１】
光硬化性配合物（Ｆ）の安定性を、室温（２０℃）での沈降物形成の開始時間として定義した。沈降物形成は、光硬化性配合物（Ｆ）が１０ｃｍの高さまで充填された保持瓶の底部をスパチュラで引っかくことにより試験した。光硬化性配合物（Ｆ）は、１２時間安定であった。
【０１６２】
成形物を得るために、光硬化性配合物（Ｆ）を、ステレオリソグラフィー装置（Ｒａｐｌａｓ  ＲＰＳ４５０）で使用した。次いで、トリプロピレングリコールメチルエーテル（ＴＰＭ）で濯いで優しくブラッシングし、続いて水で濯ぐことにより、成形物から未反応材料を取り除いた。得られた成形物は、高い精度および低い湾曲歪みを示した。
【図１】
2019525967.tif 000002
【国際調査報告】
2019525967.tif 000003
2019525967.tif 000004